ЦЕМЕНТНЫЙ СТРОИТЕЛЬНЫЙ РАСТВОР И СПОСОБ УСОВЕРШЕНСТВОВАННОГО УПРОЧНЕНИЯ СТРОИТЕЛЬНЫХ КОНСТРУКЦИЙ

1. Цементный строительный раствор с улучшенными характеристиками для образования структур, включающих сплетения синтетических волокон, для упрочнения строительных конструкций, где строительный раствор включает от 5% до 95% цемента, от 10% до 70% инертных минеральных наполнителей с размером частиц меньше 700 микрон, от 0,05% до 2,5% разжижающих и сверхразжижающих добавок и от 0,005% до 1% тиксотропных добавок класса целлюлозы, отличающийся тем, что он включает от 0,1% до 25% метилметакрилатной/н-бутилакрилатной сополимерной смолы и от 0,05% до 30% стеклянных волокон, в особенности из стойкого к щелочам стекла, диспергированных в строительном растворе, где указанные волокна имеют длину от 1 до 30 мм и диаметр от 5 до 100 мкм, причем проценты являются процентами по массе, отнесенными к общей массе цементного строительного раствора.
2. Цементный строительный раствор по п.1, отличающийся тем, что указанные стеклянные волокна имеют длину от 3 мм до 24 мм и диаметр от 8 мкм до 85 мкм.
3. Строительный раствор по п.1 или 2, отличающийся тем, что указанная сополимерная смола присутствует в количестве от 0,5 до 18 мас.% от массы строительного раствора.
4. Строительный раствор по п.1 или 2, отличающийся тем, что указанные стеклянные волокна присутствуют в количестве от 0,4 до 23 мас.% от массы строительного раствора.
5. Строительный раствор по п.3, отличающийся тем, что указанные стеклянные волокна присутствуют в количестве от 0,4 до 23 мас.% от массы строительного раствора.
6. Строительный раствор по пп.1, 2 или 5, отличающийся тем, что указанные синтетические волокна, образующие указанные сплетения, внедренные в строительный раствор, выбраны из группы, состоящей из стеклянных волокон, углеродных волокон, полимерных волокон, поли[бенз(1,2-D:5,4-D')бисоксазол-2,6-диил-1,4-фениленовых] волокон.
7. Строительный раствор по п.3, отличающийся тем, что указанные синтетические волокна, образующие указанные сплетения, внедренные в строительный раствор, выбраны из группы, состоящей из стеклянных волокон, углеродных волокон, полимерных волокон, поли[бенз(1,2-D:5,4-D')бисоксазол-2,6-диил-1,4-фениленовых] волокон.
8. Строительный раствор по п.4, отличающийся тем, что указанные синтетические волокна, образующие указанные сплетения, внедренные в строительный раствор, выбраны из группы, состоящей из стеклянных волокон, углеродных волокон, полимерных волокон, поли[бенз(1,2-D:5,4-D')бисоксазол-2,6-диил-1,4-фениленовых] волокон.
9. Способ упрочнения строительных конструкций, отличающийся тем, что наносят первый слой строительного раствора, как он определен в предшествующих пунктах, на поверхность уже существующей составной части здания, затем налагают сплетения синтетического волокна на указанный первый слой строительного раствора и заделывают их в него и наконец наносят второй слой строительного раствора на указанное сплетение синтетического волокна и на указанный первый слой строительного раствора.